(57)【要約】【課題】高炉等の竪型炉の炉頂から発生する発生ガスからＣＯ2を容易に分離回収することを可能とするとともに、竪型炉の生産性を向上させることのできる、竪型炉の操業方法を提供すること。【解決手段】鉄鉱石から溶銑を製造する竪型炉１において、炉頂ガス４の圧力が０．４ＭＰａ（abs）を超える操業を行い、炉頂ガス４中のＣＯ2を液体ＣＯ2１０として分離回収することを特徴とする竪型炉の操業方法を用いる。炉頂ガス４中のＣＯ2分圧を０．３ＭＰａ（abs）以上とする操業を行うこと、炉頂ガス４を昇圧後に、炉頂ガス４中のＣＯ2を液体ＣＯ2１０として分離回収すること、ＣＯ2を分離回収した後の炉頂ガスを、竪型炉１の羽口３から吹き込むことが好ましい。【選択図】図１
2010275582.tif 000002
【特許請求の範囲】
【請求項１】
鉄鉱石から溶銑を製造する竪型炉において、炉頂ガスの圧力が０．４ＭＰａ（abs）を超える操業を行い、前記炉頂ガス中のＣＯ2を液体ＣＯ2として分離回収することを特徴とする竪型炉の操業方法。
【請求項２】
炉頂ガス中のＣＯ2分圧を０．３ＭＰａ（abs）以上とする操業を行い、前記炉頂ガス中のＣＯ2を液体ＣＯ2として分離回収することを特徴とする請求項１に記載の竪型炉の操業方法。
【請求項３】
炉頂ガスを昇圧後に、前記炉頂ガス中のＣＯ2を液体ＣＯ2として分離回収することを特徴とする請求項１または請求項２に記載の竪型炉の操業方法。
【請求項４】
ＣＯ2を分離回収した後の炉頂ガスを、竪型炉の羽口から吹き込むことを特徴とする請求項１ないし請求項３のいずれかに記載の竪型炉の操業方法。
【請求項５】
竪型炉の羽口から吹き込む送風ガス中の酸素濃度が３０体積％以上、１００体積％未満であることを特徴とする請求項１ないし請求項４のいずれかに記載の竪型炉の操業方法。
【請求項６】
竪型炉のシャフト部に予熱ガスを吹き込むことを特徴とする請求項５に記載の竪型炉の操業方法。
【発明の詳細な説明】
【技術分野】
【０００１】
本発明は、安定した低還元材比操業を実施するための、高炉等の竪型炉の操業方法に関する。
【背景技術】
【０００２】
近年、炭酸ガス排出量の増加による地球温暖化が問題となっており、製鉄業においても排出ＣＯ2の抑制は重要な課題である。これを受け、最近の高炉操業では低還元材比（低ＲＡＲ）操業においてＣＯ2排出量を削減する方法が強力に推進されている。尚、ＲＡＲはReduction Agent Ratioの略であり、銑鉄１ｔ製造当たりの、吹き込み燃料と炉頂から装入されるコークスの合計量である。高炉は主にコークスおよび微粉炭を還元材として使用しており、低還元材比、ひいては炭酸ガス排出抑制を達成するためにはコークス等を廃プラスチック、ＬＮＧ（Liquefied Natural Gas：液化天然ガス）、重油等の水素含有率の高い還元材で置換する方策が有効である。水素含有率の高い還元材を高炉で用いる技術として、高炉にＬＮＧを羽口より吹き込み、製銑工程で排出される炭酸ガスを低減させる低炭酸ガス排出製鉄法が知られている。
【０００３】
一方、排出されるＣＯ2を高炉ガスより分離、回収し、ＣＯ2排出量を削減する方法もある。例えば、高炉送風気体として酸素を使用し、高炉羽口部に燃料と前記酸素を送風する高炉操業において、高炉より回収した高炉ガスから炭酸ガスを除去し、炭酸ガスが除去された高炉ガスを加熱した後、前記羽口に吹込む方法が開示されている（例えば、特許文献１参照。）。特許文献１に記載の技術は、省エネルギーの観点から行なうものである。高炉ガスを直接羽口に吹き込んだ場合には、高炉ガス中のＣＯ2によりコークスが消費される反応（ソリューションロス反応）が起こる。そのため、高炉ガス中のＣＯ2を除去して、ＣＯ2が除去されたガスを高炉羽口に吹き込む方法を用いることで、ＣＯ2と装入したコークスとのソリューションロス反応を軽減するものである。特許文献１における高炉ガスからのＣＯ2の除去方法としては、炭酸ソーダまたは炭酸カリウム溶液もしくはエタノールアミン等の炭酸ガス吸収剤を用いた吸収法が開示されている。
【０００４】
また、酸素富化率が１０体積％以下の羽口熱風吹込みを行なっている高炉操業において、炉頂温度が１１０℃以下となった場合、炉頂ガス量の１０体積％以下の量のガスをシャフトガスとして高炉シャフト上部から高炉内に吹き込む方法が開示されている（例えば、特許文献２参照。）。特許文献２には、シャフトガスとして、製鉄所でガスホルダーに貯蔵されている高炉発生ガス、または高炉発生ガスとコークス炉発生ガスとの混合ガスや、炉頂ガスの一部を循環させて吹き込む方法で、シャフトガスを脱炭酸後に吹き込むこと、５００℃以上に加熱して吹き込むことが記載されている。
【０００５】
ＣＯ2の化学吸収法については、炭酸ガス吸収剤を用いた方法として、アルカノールアミン法、熱炭酸カリ系の方法も開示されている（例えば、非特許文献１参照）。非特許文献１では、ＣＯ2吸収能力は溶液１リットル当り、３１〜１１８ｇと記載されている。この方法で高炉の炉頂から排出される排出ガスからＣＯ2を除去するためには、膨大な量の吸収剤を必要とする。また、吸収剤の種類によっては設備の腐食等についての考慮も必要である。
【先行技術文献】
【特許文献】
【０００６】
【特許文献１】特開昭５５−１１３８１４号公報
【特許文献２】特開２００８−２１４７３５号公報
【非特許文献】
【０００７】
【非特許文献１】小野田正巳著  「日本エネルギー学会誌」日本エネルギー学会、ｖｏｌ．８８、２００９年、ｐ．２７８
【発明の概要】
【発明が解決しようとする課題】
【０００８】
上記のように、溶銑を製造する高炉プロセスより、経済的にＣＯ2排出量を削減するために高炉ガスからＣＯ2を回収してその排出量を削減する方法は、従来技術においては以下の問題点がある。
【０００９】
特許文献１に記載の方法においては、ＣＯ2の除去方法はエタノールアミン吸収液等の炭酸ガス吸収剤を用いる化学吸収法であり、ＣＯ2の除去効率は吸収剤の性能に依存する。
【００１０】
エタノールアミン等の吸収剤によるＣＯ2吸収を、モノエタノールアミン（ＭＥＡ：Ｃ2Ｈ5Ｏ−ＮＨ2）を例として説明する。ＣＯ2吸収は、次の反応式で進行する。
２（Ｃ2Ｈ5Ｏ−ＮＨ2）＋ＣＯ2  ⇔  （Ｃ2Ｈ5Ｏ−ＮＨ3）＋（Ｃ2Ｈ5Ｏ−ＮＨＣＯＯ−）
この反応は、約４０〜６０℃の温度では右へ進み、ＭＥＡはＣＯ2を吸収する。ＣＯ2を吸収したＭＥＡ（ＣＯ2リッチＭＥＡ）を約１００〜１２０℃程度に加熱すると逆に反応は左へ進み、ＣＯ2を分離する。ＣＯ2を放出したＭＥＡは再びＣＯ2の吸収液として利用する。ＣＯ2１モルに対して理論的に１モルの吸収剤を必要とするが、非特許文献１によれば、ＣＯ2との接触を考慮すると、吸収剤１リットルに対してＣＯ2の吸収が３１〜１１８ｇであるから、１トンのＣＯ2を吸収するためには、８．５〜３２．３キロリットルの吸収剤を必要とし、膨大な吸収剤が必要となる。
【００１１】
また、非特許文献１によれば、ＣＯ2を吸収した吸収剤の再生には１００〜１２０℃程度の温度が必要となり、１トンのＣＯ2あたり約２〜４．０ＧＪの分離回収エネルギーを必要とする。例えば、通常の高炉における高炉ガス発生量は１５００Ｎｍ3／ｔ−溶銑、ＣＯ2濃度は約２２体積％であり、ＣＯ2発生量は６５０ｋｇ／ｔ−溶銑（炭素換算１７７ｋｇ／ｔ−溶銑）である。この値から計算されるＣＯ2除去のためのエネルギーは１．３〜２．６ＧＪ／ｔ−溶銑と算出される。この値は炭素換算で４０〜８０ｋｇ／ｔ−溶銑に相当し、ＣＯ2回収にはさらにその約５０ｍａｓｓ％の炭素をエネルギーとして必要とする。
【００１２】
一方、特許文献２には、具体的なＣＯ2除去方法が記載されていない。
【００１３】
高炉ガス中には硫黄成分、ダスト成分、水分等が含有されており、それらの成分は吸収剤を劣化させるとともに、ＣＯ2吸収効率を低下させる。例えば、硫黄成分は吸収剤と反応し、ダスト成分は吸収剤中に懸濁し、配管およびポンプ類の摩耗の原因となる。したがって、高炉ガスからＣＯ2回収を行うためには、低コストで、効率の良い方法を用いる必要がある。
【００１４】
一方で、ＣＯ2を削減して、安定した低ＲＡＲ操業を行うとともに、高炉の生産性も維持向上させることが望ましい。高炉の生産性（出銑比で評価する。出銑比：高炉容積１ｍ3、１日当たりの溶銑の生産量、単位はｔ／ｍ3／ｄ）は鉄鉱石の還元性、コークスの反応性（ＣＯ2と反応するソリューションロス反応）に依存する。また、操業的には、高炉内の圧力損失（炉内通気性）、炉内での溶銑・スラグ成分のフラッディング、炉頂部（装入面）での装入した原料（鉄鉱石、コークス）の流動化の可否で決定される。通常の高炉操業は０．２５〜０．５ＭＰａ（abs）の送風を行い、０．１６〜０．３ＭＰａ（abs）の炉頂圧力で高炉ガスが排出されることから、通常はその操業条件範囲内での生産性を考慮している。
【００１５】
以上のことから、本発明の目的は、上述のような従来技術の課題を解決し、高炉等の竪型炉の炉頂から発生する発生ガスからＣＯ2を容易に分離回収することを可能とするとともに、竪型炉の生産性を向上させることのできる、竪型炉の操業方法を提供することにある。
【課題を解決するための手段】
【００１６】
このような課題を解決するための本発明の特徴は以下の通りである。
（１）鉄鉱石から溶銑を製造する竪型炉において、炉頂ガスの圧力が０．４ＭＰａ（abs）を超える操業を行い、前記炉頂ガス中のＣＯ2を液体ＣＯ2として分離回収することを特徴とする竪型炉の操業方法。
（２）炉頂ガス中のＣＯ2分圧を０．３ＭＰａ（abs）以上とする操業を行い、前記炉頂ガス中のＣＯ2を液体ＣＯ2として分離回収することを特徴とする（１）に記載の竪型炉の操業方法。
（３）炉頂ガスを昇圧後に、前記炉頂ガス中のＣＯ2を液体ＣＯ2として分離回収することを特徴とする（１）または（２）に記載の竪型炉の操業方法。
（４）ＣＯ2を分離回収した後の炉頂ガスを、竪型炉の羽口から吹き込むことを特徴とする（１）ないし（３）のいずれかに記載の竪型炉の操業方法。
（５）竪型炉の羽口から吹き込む送風ガス中の酸素濃度が３０体積％以上、１００体積％未満であることを特徴とする（１）ないし（４）のいずれかに記載の竪型炉の操業方法。
（６）竪型炉のシャフト部に予熱ガスを吹き込むことを特徴とする（５）に記載の竪型炉の操業方法。
【発明の効果】
【００１７】
本発明によれば、竪型炉操業を高圧化することにより、エタノールアミン等の吸収剤を用いずに、ＣＯ2を経済的に分離でき、ＣＯ2排出量を低減できるとともに、高圧化にともない竪型炉の生産性を従来に比較して大幅に向上させることが可能となる。
【００１８】
また、本発明方法を用いることで、還元剤（コークス）に従来よりも低品位（低強度）のものを使用しても生産性を維持することができるので、より経済的に竪型炉の操業を行うことができる。
【図面の簡単な説明】
【００１９】
【図１】本発明の一実施形態を示す、高炉およびその周辺設備の概略図。
【図２】ＣＯ2の温度−圧力曲線を示すグラフ。
【図３】ＣＯ2の液化に必要な炉頂圧力と高炉ガス中のＣＯ2濃度との関係を示すグラフ。
【図４】本発明の他の一実施形態を示す、高炉およびその周辺設備の概略図。
【図５】本発明の他の一実施形態を示す、高炉およびその周辺設備の概略図。
【発明を実施するための形態】
【００２０】
竪型炉として高炉を用いた場合について、以下に本発明を説明する。本発明においては高炉羽口より、送風ガスを吹込む際に、通常よりも送風圧力を高くして炉頂ガスの圧力が０．４ＭＰａ（abs）を超えるように炉内の圧力を高めた高圧下で高炉の操業を行うものであり、これにより炉上部より排出される炉頂ガス（高炉ガス）中のＣＯ2分圧を上昇させて、炉頂ガス中のＣＯ2を液体ＣＯ2として分離回収する。なお、（abs）とは、圧力が絶対圧基準であることを示している。高圧下で高炉の操業は、炉上部より排出される炉頂ガス（高炉ガス）中のＣＯ2分圧が０．３ＭＰａ（abs）以上となるように行うことが好ましい。この際に炉頂ガス中のＣＯ2分圧が０．５２ＭＰａ（abs）未満である場合は、炉頂ガスを昇圧して、炉頂ガス中のＣＯ2分圧を０．５２ＭＰａ（abs）以上に高めた後に、炉頂ガス中のＣＯ2を液体ＣＯ2として分離回収する。従来の高炉操業に比較して、炉内圧、炉頂圧を、より高圧化した状態で操業を実施することにより、以下の（ａ）〜（ｅ）の効果がある。
【００２１】
（ａ）高圧化により、鉄鉱石の還元速度が増大するため、生産性が上がり、従来よりも被還元性の低い鉄鉱石が使用可能となる。
【００２２】
（ｂ）炉頂圧を高圧化することで、すなわち、高炉内圧力を高圧化することで、炉内のガス流速が減少し、装入面での装入原料の流動化が緩和され、高出銑比で高炉操業を行うことができる。
【００２３】
（ｃ）高出銑比操業を前提とすれば、高炉容積をコンパクト化することが可能となり、これにより強度の低いコークスが使用可能となる。
【００２４】
（ｄ）高圧下で高炉操業を実施することで、炉頂から排出される炉頂ガスも高圧で回収され、その圧力を利用して、すなわちＣＯ2の相変態を利用してＣＯ2の回収をすることができ、ＣＯ2の回収が容易である。さらに相変態を利用する場合はＣＯ2を液化ＣＯ2として回収することができるために、輸送時の液化が不要となる。
【００２５】
（ｅ）ＣＯ2回収を温度、圧力のみの操作で制御して行うことが可能であり、ＣＯ2回収量が多い場合も、化学吸収法を用いる場合のように多量の吸収剤を用いる必要が無く、化学吸収法に比較して、エネルギー的にも有利である。
【００２６】
本発明の一実施形態を図１を用いて説明する。図１は高炉１およびその周辺設備の概略図である。図１においては、炉上部より排出される炉頂ガス（高炉ガス）４の一部を昇圧機５で昇圧し、ＣＯ2分離機７に導入してＣＯ2を液化ＣＯ2１０として回収後、ＣＯ2が除去された炉頂ガスを高炉に吹込み可能な圧力まで昇圧機１１で昇圧し、高炉羽口３に吹込む方法を用いている。
【００２７】
高炉１は羽口３から熱風、補助還元材、酸素２を吹込み、高炉１上部からは鉄鉱石およびコークスが装入される。本実施形態においては、たとえば操業の圧力は炉頂圧が１ＭＰａになるように、炉内での圧力損失を考慮し、羽口部３から加圧された熱風を送風している。このためには熱風炉で発生した熱風を昇圧機等を用いて加圧して送風すればよい。溶銑温度は約１５００℃である。炉頂部より炉頂ガス4の一部は分岐され、昇圧機５に供給される。昇圧機５で炉頂ガスは加圧され、ＣＯ2分離機7に導入される。ＣＯ2分離機７は冷熱8により冷却され、炉頂ガスからＣＯ2が液体ＣＯ2として分離される。ＣＯ2の分離方法については以下で詳述する。ＣＯ2が除去された炉頂ガスは昇圧機１１により、高炉羽口に還元材として吹込まれる。
【００２８】
本発明ではＣＯ2を化学吸収法を用いることなく高炉ガス（炉頂ガス）から分離するために、高炉ガスの圧力を高める操業を行う。高炉ガスの圧力を高めることで、高炉ガス中のＣＯ2ガスの分圧も高まり、ＣＯ2を液体として分離することが容易となる。ＣＯ2分離を経済的に実施するための高炉操業の圧力はＣＯ2が液化する条件であればよい。図２を用いてこの原理を説明する。図２はＣＯ2の温度−圧力曲線であり、三重点が黒丸、臨界点が白丸で示されている。ＣＯ2は、０．５２ＭＰａ（abs）、−５６．６℃以上の温度と圧力条件下で液化する。これ以下の条件では気体あるいは固体として存在する。すなわち、高炉ガス中のＣＯ2分圧が０．５２ＭＰａ（abs）以上となるような炉頂圧力（炉頂での高炉ガス圧力）の高炉操業条件であればよく、炉頂圧力は高いほど好ましいことになる。図３に高炉ガス中のＣＯ2分圧が０．５２ＭＰａ（abs）となるのに必要な炉頂圧力と、高炉ガス中のＣＯ2濃度との関係を示す。例えば、高炉ガス中のＣＯ2濃度が２２体積％の場合は２．４ＭＰａ（abs）の炉頂圧力が必要であり、ＣＯ2濃度が４０体積％であれば、炉頂圧力は１．３ＭＰａ（abs）以上あればよい。これ以下の炉頂圧力の条件ではＣＯ2は気体あるいは固体として存在し、固体として存在あるいは回収する場合には配管内等で析出し、閉塞等のトラブルの原因となる。
【００２９】
ＣＯ2を液体として分離するには必ずしも高炉ガス中のＣＯ2分圧が０．５２ＭＰａ（abs）以上となるような炉頂圧力の高炉操業を行わなくても良い。必要な圧力が不足している場合は、図１に示すようにＣＯ2分離機の前に昇圧機を設置し、昇圧することができる。炉頂圧力が高ければ、その昇圧エネルギーも軽微ですむ。炉頂における高炉ガス中のＣＯ2分圧が０．３ＭＰａ（abs）以上であれば、昇圧のエネルギーを、通常操業の場合に昇圧してＣＯ2を液体として分離する場合の１／２程度にすることができる。
【００３０】
高炉ガス中のＣＯ2濃度は高炉下部からの送風ガスの組成および鉄鉱石との還元平衡によって決定される。すなわち、送風ガス中の酸素濃度が高ければ高いほど、炉頂ガス中のＣＯ2濃度（分圧）は高くなる。ＣＯ2分圧が高くなるほどＣＯ2を液体として分離することが容易となるので、送風中の酸素濃度を高めることが好ましい。送風中の酸素濃度を３０体積％以上とすると、この効果が顕著である。
【００３１】
送風中の酸素濃度は高ければ高いほど好ましいが、送風中の酸素濃度を高めた場合、炉内のガス量が減少し、高炉上部の熱量が不足する。これを防止するためには、高炉シャフト部に予熱したガスを吹き込み操業することが好ましい。高炉シャフト部に予熱したガスを吹き込み操業する一実施形態を図４に示す。図４においては、予熱ガスとして、ＣＯ2が除去された炉頂ガス（高炉ガス）をバーナ等の燃焼炉１２で燃焼し、高温のガスとしてシャフト部に吹き込んでいる。また炉頂ガスを用いる他に、予熱ガス製造は、ＬＮＧ、重油等の別途燃料を燃焼させることで行ってもよい。
【００３２】
シャフト部に吹き込む予熱ガスの組成として、酸素を含まないガスを用いることが好ましい。酸素を含むガスを用いると、還元中の鉄酸化物（Ｆｅ2Ｏ3、ＦｅＯ）を再酸化させるためである。尚、酸素を含まないガスとは、Ｏ2としての酸素ガスを含まないガスであることを意味する。従って、燃焼炉１２に供給する酸素１３の量は、高炉ガス組成（ダストも含む）から算出される燃焼に必要な理論酸素量に対して１以下とすることが好ましい。予熱ガス製造のために高炉ガスの燃焼に用いるガスとしては、酸素１３の替わりに空気を用いることもできる。
【００３３】
シャフト部に吹込む予熱ガスの温度は高炉ガスの燃焼条件にもよるが、吹込む位置の炉内温度よりも高い温度とする。吹込む位置の炉内温度以下である場合は、熱量を増やすのではなく、炉内を逆に冷やしてしまうためである。シャフト部に吹込まれる予熱ガスの圧力は吹込む位置の炉内圧力より高いことが好ましく、高炉操業により炉内圧力は変動するが、吹込む位置の炉内圧に対して、０．０２〜０．１ＭＰａ（abs）ほど昇圧すればよい。
【００３４】
シャフトガスの吹き込み位置は高炉シャフト部の上部であり、高炉本体の高さのおよそ上部１／３以内の領域（炉内容積５０００ｍ3クラスの高炉では装入面から、装入面の下方約１０ｍ以内の領域）とすることが好ましい。
【００３５】
通常、高炉の炉頂から排出される高炉ガスの温度は、高炉操業のトラブルを回避するために１００℃以上である。そのため、高炉ガスからＣＯ2を分離するためには、高炉ガスを冷却する必要がある。冷却に必要なエネルギーは電気等を用いることができる。好ましくは、ＬＮＧの気化の際に発生する冷熱を用いれば、高炉ガス冷却のためのエネルギーが節約できる。ＬＮＧは液化天然ガスであり、メタンが主成分で、エタン、プロパンを含んでいる。天然ガスを輸送する際には、メタンの沸点（−１６１．５℃）程度に冷却し、液化する。ＬＮＧは使用先で、ガス化し、ガスとして利用する。その際に冷熱が発生するので、この冷熱で高炉ガスを冷却することができる。
【００３６】
図５に本発明の他の一実施形態を示す。図５においては、ＣＯ2を分離する前の炉頂ガスを燃焼炉（バーナ）１２に供給し、予熱ガスとして高炉シャフト部に吹き込む方法である。また、昇圧した炉頂ガスをＣＯ2を除去した炉頂ガスとともに高炉羽口３に吹き込み、高炉ガス中のＣＯおよびＨ2を還元剤として使用することも可能である。
【実施例１】
【００３７】
炉内容積約３２００ｍ3の高炉において、条件１〜６の操業試験を実施した。表１に各操業条件、シャフトガス吹き込み条件、炉頂温度等を示す。
【００３８】
【表１】
2010275582.tif 000003
【００３９】
条件１は炉頂圧力０．３ＭＰａ（abs）、出銑比２．４ｔ／ｍ3／ｄでの通常操業、条件２が炉頂圧を１．１ＭＰａ（abs）での操業、条件３は炉頂圧を１．６ＭＰａ（abs）での操業、条件４は炉頂圧が１．１ＭＰａ（abs）で出銑比５．４ｔ／ｍ3／ｄでの操業、条件５は炉頂圧が１．１ＭＰａ（abs）でＰＣＲ３００ｋｇ／ｔ−ｐｉｇでシャフトへのガス吹込みを行った操業、条件６は炉頂圧が１．１ＭＰａ（abs）で高反応性コークスを使用した場合の操業である。スラグの滴下を阻害しない指標であるスラグのフラッディング指数は全て１００％未満であり、いずれの条件においても操業可能であった。フラッディングとは炉下部からのガスによりスラグの滴下が阻害される現象であり、その指数が１００％の時にスラグが滴下しない条件である。
【００４０】
得られた高炉ガス（炉頂ガス）をそのまま、あるいは一部を抜き出し、圧力が低いものはＣＯ2分離機に必要な圧力まで、昇圧して、ＣＯ2を分離した。昇圧に必要であったエネルギーを表１に併せて示す。
【００４１】
以上のように、通常の高炉操業に比較して、高圧化ならびに、酸素濃度が高い条件で送風し、高炉操業を行うことで、効率よくＣＯ2が分離されることが分かる。特に、高反応性コークスを用い、送風の高圧化と酸素富化とを行い、シャフトガス吹き込みを行った条件６では、ＣＯ2の分離に必要な昇圧のエネルギーをミニマムとすることが可能となり、高炉の生産性も向上する。
【符号の説明】
【００４２】
１    高炉
２    熱風、補助還元材、酸素
３    羽口
４    炉頂ガス
５    昇圧機
６    炉頂ガス
７    ＣＯ2分離機
８    冷熱
９    排熱
１０    液化ＣＯ2
１１    昇圧機
１２    燃焼炉
１３    酸素
【図１】
2010275582.tif 000004
【図２】
2010275582.tif 000005
【図３】
2010275582.tif 000006
【図４】
2010275582.tif 000007
【図５】
2010275582.tif 000008